(57)【要約】    フラッディング組成物を提供する。フラッディング組成物は、組成物の重量に基づく重量パーセント（重量％）で、（Ａ）１重量％〜５重量％未満のポリテトラフルオロエチレン（ＰＴＦＥ）粉末と、（Ｂ）スチレン−エチレン／プロピレンブロックコポリマーと、（Ｃ）４０℃で３２ｃＳｔ〜１００ｃＳｔの動粘度を有する鉱油と、含む。光ファイバケーブルもまた提供する。光ファイバケーブルは、緩衝管と、緩衝管中の少なくとも１つの光ファイバと、フラッディング組成物と、を含む。  【選択図】なし【特許請求の範囲】
【請求項１】
フラッディング組成物であって、前記組成物の重量に基づく重量パーセント（重量％）で、
（Ａ）１重量％〜５重量％未満のポリテトラフルオロエチレン（ＰＴＦＥ）粉末と、
（Ｂ）スチレン−エチレン／プロピレンブロックコポリマーと、
（Ｃ）４０℃で３２ｃＳｔ〜１００ｃＳｔの動粘度を有する鉱油と、を含む、フラッディング組成物。
【請求項２】
（Ａ）１重量％〜５重量％未満のＰＴＦＥ粉末と、
（Ｂ）５重量％〜９重量％のスチレン−エチレン／プロピレンブロックコポリマーと、
（Ｃ）７０重量％〜９０重量％の鉱油と、
（Ｄ）任意選択で、０．１重量％〜１０重量％の添加剤と、を含む、請求項１に記載のフラッディング組成物。
【請求項３】
前記フラッディング組成物が、１９５℃〜３００℃の滴点を有する、請求項２に記載のフラッディング組成物。
【請求項４】
前記フラッディング組成物が、１．５Ｐａ・ｓ〜７．０Ｐａ・ｓ未満の２００／ｓにおける動粘度を有する、請求項２または３に記載のフラッディング組成物。
【請求項５】
前記フラッディング組成物が、１４Ｐａ・ｓ〜３０Ｐａ・ｓの６／ｓにおける動粘度を有する、請求項４に記載のフラッディング組成物。
【請求項６】
前記フラッディング組成物が、
（ｉ）１９５℃〜３００℃の滴点と、
（ｉｉ）１４Ｐａ・ｓ〜３０Ｐａ・ｓの６／ｓにおける動粘度と、
（ｉｉｉ）１．５Ｐａ・ｓ〜７．０Ｐａ・ｓ未満の２００／ｓにおける動粘度と、を有する、請求項３〜５のいずれか一つに記載のフラッディング組成物。
【請求項７】
前記ＰＴＦＥ粉末が、０．０１μｍ〜８００μｍの平均粒径を有する、請求項１〜６のいずれか一つに記載のフラッディング組成物。
【請求項８】
光ファイバケーブルであって、
緩衝管と、
前記緩衝管中の少なくとも１つの光ファイバと、
フラッディング組成物であって、前記組成物の重量に基づく重量パーセント（重量％）で、
（Ａ）１重量％〜５重量％未満のポリテトラフルオロエチレン（ＰＴＦＥ）粉末と、
（Ｂ）スチレン−エチレン／プロピレンブロックコポリマーと、
（Ｃ）４０℃で３２ｃＳｔ〜１００ｃＳｔの動粘度を有する鉱油と、を含む、フラッディング組成物と、を含む、光ファイバケーブル。
【請求項９】
前記フラッディング組成物が、１９５℃〜３００℃の滴点と、１．５Ｐａ・ｓ〜７．０Ｐａ・ｓ未満の２００／ｓにおける動粘度と、を有する、請求項８に記載の光ファイバケーブル。
【請求項１０】
前記ＰＴＦＥ粉末が、０．０１μｍ〜８００μｍの平均粒径を有する、請求項８または９に記載の光ファイバケーブル。
【発明の詳細な説明】
【技術分野】
【０００１】
フラッディング組成物は、光ファイバケーブルに一般的に使用される緩衝管の周囲および間に通常見られる空隙などの、通信ケーブル内の空隙を占めるように設計された材料である。さらに、フラッディング組成物は、緩衝管内で光ファイバを吊り、保護するための充填材料として使用することができる。フラッディング組成物は、高温（例えば、通信ケーブルを充填する際に使用される温度）で自由流動性であり、室温での垂れ落ちを回避するために低温で容易にゲル化する。さらに、容易な設置および環境汚染の防止のために、清浄が容易で汚れないフラッディング組成物が望ましい。フラッディング化合物の技術において進歩がなされているが、改善が依然として所望されている。
【背景技術】
【０００２】
フラッディング組成物の別の重要な特性は、フラッディング組成物を容易に緩衝管に充填するためのその高い剪断速度粘度である。現在の商業用フラッディング化合物は、低粘度炭化水素に基づいており、それらは、接触する表面に粘着する汚れたグリース／ワックス様の材料である。こぼれた場合、それらは環境に優しいものではない。ワイヤおよびケーブル産業では、粘着性の低下、緩衝管、ジャケットなどのケーブル部品の製造に使用される材料への吸収の減少、改善された製造のし易さ、そしてより環境にやさしいフラッディング組成物について継続的な関心が持たれている。
【発明の概要】
【０００３】
本開示は、フラッディング組成物を提供する。そのフラッディング組成物は、フラッディング組成物の重量に基づく重量パーセント（重量％）で、
（Ａ）１重量％〜５重量％未満のポリテトラフルオロエチレン（ＰＴＦＥ）粉末と、
（Ｂ）スチレン−エチレン／プロピレンブロックコポリマーと、
（Ｃ）４０℃で３２ｃＳｔ〜１００ｃＳｔの動粘度を有する鉱油と、を含む。
【０００４】
本開示はまた、光ファイバケーブルを提供する。その光ファイバケーブルは、
緩衝管と、
その緩衝管中の少なくとも１つの光ファイバと、
フラッディング組成物であって、そのフラッディング組成物の重量に基づく重量パーセント（重量％）で、
（Ａ）１重量％〜５重量％未満のポリテトラフルオロエチレン（ＰＴＦＥ）粉末と、
（Ｂ）スチレン−エチレン／プロピレンブロックコポリマーと、
（Ｃ）４０℃で３２ｃＳｔ〜１００ｃＳｔの動粘度を有する鉱油と、を含有するフラッディング組成物と、を含む。
【図面の簡単な説明】
【０００５】
【図１】ルース緩衝管光ファイバケーブルの断面図である。
【０００６】
定義
元素周期表へのいかなる参照も、ＣＲＣ  Ｐｒｅｓｓ，Ｉｎｃ．によって１９９０−１９９１に発行されたときのものである。この表における元素の族への参照は、族の番号付けの新しい表記法による。
【０００７】
米国特許慣行の目的のため、いかなる参照される特許、特許出願、または刊行物の内容も、特に定義の開示（本開示に具体的に提供されるいかなる定義とも矛盾しない程度まで）および当該技術分野の一般知識に関して、それらの全体が参照により組み込まれる（またはその同等の米国版が、参照によりそのように組み込まれる）。
【０００８】
本明細書に開示される数値範囲は、下限値および上限値を含む、下限値から上限値の全ての値を含む。明示的な値を含有する範囲（例えば、１、２、または３〜５、または６、または７の範囲）の場合、２つの明示的な値の間の部分範囲が含まれる（例えば、上記の範囲１〜７には、部分範囲１〜２、２〜６、５〜７、３〜７、５〜６等）。
【０００９】
文脈から暗黙のうちに、または当該技術分野において慣習的にそうでないと述べられていない限り、全ての部およびパーセントは重量に基づいており、全てのテスト方法は本開示の出願日現在のものである。
【００１０】
「凝集物」とは、凝集しているか、そうでなければ一緒になって単一の塊を形成している複数の個々の固体粒子である。
【００１１】
「アルファ−オレフィン」、「α−オレフィン」、および同様の用語は、炭化水素分子または置換炭化水素分子（すなわち、水素および炭素以外の１つ以上の原子、例えば、ハロゲン、酸素、窒素などを含む炭化水素分子）を指し、その炭化水素分子は、（ｉ）唯一のエチレン系不飽和であって、この不飽和が、第１の炭素原子と第２の炭素原子との間に位置する、唯一のエチレン系不飽和と、（ｉｉ）少なくとも２個の炭素原子、好ましくは３〜２０個の炭素原子、場合によっては、好ましくは４〜１０個の炭素原子、および他の場合には、好ましくは４〜８個の炭素原子と、を含む。α−オレフィンの非限定的な例としては、エチレン、プロピレン、１−ブテン、１−ペンテン、１−ヘキセン、１−オクテン、１−ドデセン、およびこれらのモノマーの２つ以上の混合物が挙げられる。
【００１２】
「ブレンド」、「ポリマーブレンド」などの用語は、２つ以上のポリマーの組成物である。そのようなブレンドは、混和性であっても、そうでなくてもよい。このようなブレンドは、相分離していても、していなくてもよい。そのようなブレンドは、透過電子分光法、光散乱、Ｘ線散乱、ならびにドメイン構成を測定および／または特定するために使用される任意の他の方法から決定されるような、１つ以上のドメイン構成を含んでも含まなくてもよい。
【００１３】
「ブロックコポリマー」という用語は、互いに結合した２つ以上の化学的に異なる領域またはセグメント（「ブロック」と称される）を含むポリマー、すなわち、ペンダント型またはグラフト化形態ではなく、重合された官能基に関して互いに端から端まで接合される（共有結合で結合される）化学的に区別される単位を含むポリマーを指す。一実施形態では、ブロックは、その中に組み込まれるコモノマーの量またはタイプが異なる。
【００１４】
「ケーブル」および「電力ケーブル」などの用語は、シース、例えば、絶縁被覆もしくは保護アウタージャケット内の少なくとも１つのワイヤまたは光ファイバを指す。典型的には、ケーブルは、典型的には共通の絶縁被覆および／または保護ジャケット内でともに結合された、２つ以上のワイヤまたは光ファイバである。シースの内部の個々のワイヤまたはファイバは、むき出しとすることができるか、被覆することができるか、または絶縁することができる。組み合わせケーブルは、電気ワイヤおよび光ファイバの両方を含有し得る。ケーブルは、低、中、および／または高電圧用途のために設計され得る。代表的なケーブル設計はＵＳＰ５，２４６，７８３、ＵＳＰ６，４９６，６２９、およびＵＳＰ６，７１４，７０７に開示されている。
【００１５】
「組成物」という用語は、組成物を含む材料の混合物、ならびに組成物の材料から形成された反応生成物および分解生成物を指す。
【００１６】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成成分、工程、または手順の存在を、それらが具体的に開示されているか否かにかかわらず、除外することを意図するものではない。疑念を避けるために、「含む」という語の使用を通じて請求項に記載される全ての組成物は、反対の記述がない限り、重合されているかどうかに関わらず、追加の添加剤、助剤、または化合物を含み得る。対照的に、「から本質的になる」という用語は、任意の後続の詳述の範囲から、操作性に必要不可欠ではないものを除き、任意の他の構成成分、ステップ、または手順を除外する。「〜からなる（ｃｏｎｓｉｓｔｉｎｇ  ｏｆ）」という用語は、具体的に記述または列挙されていない任意の成分、ステップ、または手順を除外する。「または」という用語は、別途記載がない限り、列挙された部材を個々に、および任意の組み合わせで指す。単数形の使用には、複数形の使用が含まれ、逆の場合も同じである。
【００１７】
「エチレン系ポリマー」、「エチレンポリマー」、または「ポリエチレン」は、ポリマーの重量に基づいて、５０重量％以上または過半量の重合エチレンを含有するポリマーであり、任意に、１つ以上のコモノマーを含んでもよい。したがって、「エチレン系ポリマー」という一般用語は、エチレンホモポリマーおよびエチレンインターポリマーを含む。好適なコモノマーとしては、アルファ−オレフィン、不飽和エステル、およびそれらの組み合わせが挙げられるが、それらに限定されない。
【００１８】
「ジャケット」は、導体の最も外側の被覆である。
【００１９】
「オレフィン系ポリマー」または「ポリオレフィン」は、（ポリマーの重量に基づいて）５０重量％以上または過半量の重合オレフィンモノマーを含有するポリマーであり、任意に、少なくとも１つのコモノマーを含有してもよい。α−オレフィンモノマーの非限定的な例として、Ｃ２、またはＣ３〜Ｃ４、またはＣ６、またはＣ８、またはＣ１０、またはＣ１２、またはＣ１６、またはＣ１８、またはＣ２０α−オレフィン、例えば、エチレン、プロピレン、１−ブテン、１−ヘキセン、４−メチル−１−ペンテン、１−オクテンが挙げられる。オレフィン系ポリマーの非限定的な例には、エチレン系ポリマーおよびプロピレン系ポリマーが含まれる。
【００２０】
「ポリマー」は、同じタイプであるか異なるタイプであるかにかかわらず、モノマーを重合することによって調製されるポリマー化合物である。したがって、ポリマーという総称は、「ホモポリマー」（微量の不純物がポリマー構造に組み込まれ得るという理解の下で、１種類のモノマーのみから調製されたポリマーを指すために用いられる）、および「インターポリマー」という用語を包含し、これはコポリマー（２つの異なる種類のモノマーから調製されたポリマーを指すのに用いられる）、ターポリマー（３つの異なる種類のモノマーから調製されるポリマーを指すのに用いられる）、および３つより多くの異なる種類のモノマーから調製されるポリマーを含む。例えば、触媒残渣などの微量の不純物が、ポリマー中および／またはポリマー内に組み込まれ得る。また、例えばランダム、ブロックなどの全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンコモノマーとから調製される、上に説明するコポリマーを示す。ポリマーは、多くの場合、特定のモノマーまたはモノマーの種類に「基づいて」、特定のモノマー含有量を「含む」など、１つ以上の特定のモノマー「から作られる」ものと言及されるが、この文脈では、「モノマー」という用語は、特定されたモノマーの重合残留物を指し、非重合種には言及していないことが理解されることに留意されたい。一般に、本明細書中のポリマーは、対応するモノマーの重合形態である「単位」に基づくものを指す。
【００２１】
「プロピレン系ポリマー」、「プロピレンポリマー」、または「ポリプロピレン」は、ポリマーの重量に基づいて、５０重量％以上または過半量の重合エチレンを含有するポリマーであり、任意に、１つ以上のコモノマーを含んでもよい。したがって、「プロピレン系ポリマー」という一般用語は、プロピレンホモポリマーおよびプロピレンインターポリマーを含む。
【００２２】
「シース」は総称であり、ケーブルに関連して使用される場合、絶縁被覆または層、保護ジャケットなどを含む。
【００２３】
「ワイヤ」は、単一撚線の伝導性金属（例えば、銅もしくはアルミニウム）または単一撚線の光ファイバである。
【００２４】
試験方法
平均粒径は、Ｂｅｃｋｍａｎ−Ｃｏｕｌｔｅｒ  Ｌｉｆｅ  ＳｃｉｅｎｃｅのＴｏｒｎａｄｏＤｒｙＰｏｗｄｅｒ粒径アクセサリを使用してＬＳ  １３  ３２０レーザー回折粒径アナライザで測定する。体積平均粒径を測定する。粒径はミクロン（μｍ）で測定する。
【００２５】
密度は、ＡＳＴＭ  Ｄ４９８４に従って測定する。その結果はグラム／リットル（ｇ／Ｌ）で報告される。
【００２６】
密度を、ＡＳＴＭ  Ｄ７９２、方法Ｂに従って測定する。結果を、１立方センチメートル当たりのグラム（ｇ）（ｇ／ｃｃまたはｇ／ｃｍ３）で記録する。
【００２７】
滴点は、ＡＳＴＭ  Ｄ１２７に従って決定される。滴点は、ＳｈｅｎＫａｉ  Ｄｒｏｐ  Ｐｏｉｎｔ  Ｔｅｓｔｅｒを使用して測定する。液体試料を、底に穴のあるバイアルに入れる。最初の一滴の液体が穴を通過するまでバイアルの温度を継続的に上昇させ、当該温度が試料の滴点である。その結果は摂氏（℃）で報告する。
【００２８】
動粘度は、ＡＳＴＭ  Ｄ３２３６に従って測定する。動粘度は、ペルチェ温度コントローラーおよび２０ｍｍ，２度のコーンプレートを備えたＡＲ２０００ＥＸを使用し、線形モードに設定して、測定する。２５℃で２分間、平衡を確立する。次いで、２５℃の温度での定常流を、最大２分間確立する。各試料を、６／ｓ、５０／ｓ、および２００／ｓの剪断速度で試験する。１０秒間にわたって、測定を４１回行う。平均を報告する。その結果は、パスカル秒（Ｐａ・ｓ）で記録する。
【００２９】
動粘度は、ＡＳＴＭ  Ｄ４４５に従って４０℃で測定する。その結果は、ストークス（Ｓｔ）またはセンチストークス（ｃＳｔ）で報告する。
【００３０】
メルトインデックス（ＭＩ）（Ｉ２としても知られる）は、ＡＳＴＭ  Ｄ１２３８、条件１９０℃／２．１６キログラム（ｋｇ）重量に従って測定し、１０分当たりに溶出されるグラム（ｇ／１０分）で報告する。
【００３１】
剪断減粘指数（ＳＨＩ）は、フラッディング組成の動的剪断測定を使用して、参照により本明細書に組み込まれる国際公開ＷＯ２０１６／０６５４９７に記載されている方法に従って計算し、２つの異なる剪断応力における複素粘度（η＊）の比として定義され、分子量分布の広さ（または狭さ）の尺度である。その測定は、１９０℃、ギャップ１．５ｍｍ、および周波数範囲０．０１〜５００ｓ−１において、２５ｍｍの平行板形状を備えたＴＡ  Ｉｎｓｔｒｕｍｅｎｔｓ  ＡＲ−Ｇ２装置で行う。ＳＨＩ（２．７／２１０）は、１９０℃および剪断応力２．７ｋＰａ（η＊２．７ｋＰａ）と、１９０℃および剪断応力２１０ｋＰａ（η＊２１０ｋＰａ）における、複素粘度の比である。ここで、報告されるＳＨＩは、６  １／ｓにおける粘度と２００  １／ｓにおける粘度の比であり、粘度は、ブルックフィールド粘度計を使用して室温（２３℃）で測定する。
【発明を実施するための形態】
【００３２】
本開示は、フラッディング組成物を提供する。フラッディング組成物は、組成物の重量に基づく重量パーセント（重量％）で、（Ａ）１重量％〜５重量％未満のポリテトラフルオロエチレン（ＰＴＦＥ）粉末と、（Ｂ）スチレン−エチレン／プロピレンブロックコポリマーと、（Ｃ）４０℃で３２ｃＳｔ〜１００ｃＳｔの動粘度を有する鉱油と、含む。
【００３３】
Ａ．ポリテトラフルオロエチレン（ＰＴＦＥ）粉末
本発明のフラッディング組成物は、ポリテトラフルオロエチレン（ＰＴＦＥ）粉末を含む。「ポリテトラフルオロエチレン」（「ＰＴＦＥ」）は、各炭素に結合した２個のフッ素原子を有する炭素原子の鎖：−［ＣＦ２−ＣＦ２］−を含有するテトラフルオロエチレンの合成フルオロポリマーである。
【００３４】
好適なＰＴＦＥ粉末の非限定的な例としては、Ｚｈｅｊｉａｎｇ  Ｊｕｓｈｅｎｇ  Ｆｌｕｏｒｏｃｈｅｍｉｓｔｒｙ  Ｃｏ．，ＬＴＤ．から入手可能なＪＦ−４Ｄ、Ｓｏｌｖａｙ  Ｓｐｅｃｉａｌｔｙ  Ｐｏｌｙｍｅｒｓからそれぞれ入手可能なＡｌｇｏｆｌｏｎ（商標）Ｌ１００、Ａｌｇｏｆｌｏｎ（商標）Ｌ２０３、およびＡｌｇｏｆｌｏｎ（商標）Ｌ６００、およびＤｕＰｏｎｔから入手可能なＺＯＮＹＬ（商標）ＭＰ  １６００が挙げられる。
【００３５】
ＰＴＦＥは粉末である。粉末は、個々の固体粒子、凝集物、またはそれらの組み合わせを含み得る。一実施形態では、ＰＴＦＥは、０．０１μｍ、または０．１μｍ、または０．２μｍ、または０．３μｍ、または０．４μｍ、または０．５μｍ、または１μｍ、または４μｍ、または５μｍ、または１０μｍ、または２０μｍ、または３０μｍ、または４０μｍ、または５０μｍ、または１００μｍ、または１５０μｍ、または２００μｍ、または２５０μｍ、または３００μｍ、または３５０μｍ、または４００μｍ、または４５０μｍから、５７５μｍ、または６００μｍ、または６５０μｍ、または７００μｍ、または７５０μｍ、または８００μｍまでの平均粒径を有する粉末である。一実施形態では、ＰＴＦＥは、１００μｍ〜８００μｍ、または２００μｍ〜７００μｍ、または３００μｍ〜６００μｍ、または５００μｍ〜６００μｍの平均粒径を有する粉末である。
【００３６】
一実施形態では、ＰＴＦＥ粉末は、個々の固体粒子を含む。個々の固体粒子は、０．０１μｍ、または０．１μｍから、０．２μｍ、または０．３μｍ、または０．４μｍ、または０．５μｍまでの平均粒径を有する。
【００３７】
一実施形態では、ＰＴＦＥ粉末は凝集物を含む。凝集体の平均粒径は、１００μｍ、または１５０μｍ、または２００μｍ、または２５０μｍ、または３００μｍ、または３５０μｍ、または４００μｍ、または４５０μｍから、５７５μｍ、または６００μｍ、または６５０μｍ、または７００μｍ、または７５０μｍ、または８００μｍまでの平均粒径を有する。一実施形態では、凝集物は、１００μｍ〜８００μｍ、または２００μｍ〜７００μｍ、または３００μｍ〜６００μｍ、または５００μｍ〜６００μｍの平均粒径を有する。
【００３８】
一実施形態では、ＰＴＦＥ粉末は、３００ｇ／Ｌ、または３２５ｇ／Ｌ、または３５０ｇ／Ｌ、または３７５ｇ／Ｌから、４７５ｇ／Ｌ、または５７５ｇ／Ｌ、または６００ｇ／Ｌ、または６５０ｇ／Ｌまでの嵩密度を有する。
【００３９】
一実施形態では、ＰＴＦＥ粉末は、以下の特性の一方または両方を有する：
（ｉ）０．０１μｍ、もしくは０．１μｍ、もしくは０．２μｍ、もしくは０．３μｍ、もしくは０．４μｍ、もしくは０．５μｍ、もしくは１μｍ、もしくは４μｍ、もしくは５μｍ、もしくは１０μｍ、もしくは２０μｍ、もしくは３０μｍ、もしくは４０μｍ、もしくは５０μｍ、もしくは１００μｍ、もしくは１５０μｍ、もしくは２００μｍ、もしくは２５０μｍ、もしくは３００μｍ、もしくは３５０μｍ、もしくは４００μｍ、もしくは４５０μｍから、５７５μｍ、もしくは６００μｍ、もしくは６５０μｍ、もしくは７００μｍ、もしくは７５０μｍ、もしくは８００μｍまでの平均粒径、および／または
（ｉｉ）３００ｇ／Ｌ、もしくは３２５ｇ／Ｌ、もしくは３５０ｇ／Ｌ、もしくは３７５ｇ／Ｌから、４７５ｇ／Ｌ、もしくは５７５ｇ／Ｌ、もしくは６００ｇ／Ｌ、もしくは６５０ｇ／Ｌまでの嵩密度。
【００４０】
一実施形態では、ＰＴＦＥ粉末は、以下の特性の一方または両方を有する：
（ｉ）３００μｍ、もしくは３５０μｍ、もしくは４００μｍ、もしくは４５０μｍから、５７５μｍ、もしくは６００μｍ、もしくは６５０μｍ、もしくは７００μｍまでの平均粒径、および／または
（ｉｉ）３５０ｇ／Ｌ、もしくは３７５ｇ／Ｌから、４７５ｇ／Ｌ、もしくは５７５ｇ／Ｌ、もしくは６００ｇ／Ｌまでの嵩密度。
【００４１】
ポリテトラフルオロエチレン（ＰＴＦＥ）粉末は、本明細書に開示される２つ以上の実施形態を含み得る。
【００４２】
（Ｂ）スチレン−エチレン／プロピレンブロックコポリマー
本フラッディング組成物は、スチレン−エチレン／プロピレン（ＳＥＰ）ブロックコポリマーを含む。
【００４３】
ＳＥＰブロックコポリマーは、少なくとも１つのスチレンブロックおよび少なくとも１つのエチレン／プロピレンブロックを含有するジブロックコポリマーである。一実施形態では、ＳＥＰブロックコポリマーは、スチレン、エチレン、およびプロピレンから誘導されたユニットからなる。好適なＳＥＰブロックコポリマーの非限定的な例としては、Ｋｒａｔｏｎ  Ｃｏｒｐｏｒａｔｉｏｎから入手可能なＫＲＡＴＯＮ（商標）Ｇ１７０１Ｅである。
【００４４】
一実施形態では、ＳＥＰブロックコポリマーは、ＳＥＰブロックコポリマーの総重量に基づいて、２０重量％、または２５重量％、または３０重量％から、３５重量％、または４０重量％、または４５重量％、または５０重量％のスチレンを含有する。別の実施形態では、ＳＥＰブロックコポリマーは、ＳＥＰブロックコポリマーの総重量に基づいて、２０重量％〜５０重量％、または２５重量％〜４５重量％、または３０重量％〜４０重量％、または３０重量％〜３５重量％、約３５重量％〜約４０重量％のスチレンを含有する。
【００４５】
一実施形態では、ＳＥＰブロックコポリマーは、０．８８ｇ／ｃｃ、または０．８９ｇ／ｃｃ、または０．９０ｇ／ｃｃから、０．９１ｇ／ｃｃ、または０．９２ｇ／ｃｃ、または０．９３ｇ／ｃｃまでの密度を有する。別の実施形態では、ＳＥＰブロックコポリマーは、０．８８ｇ／ｃｃ〜０．９３ｇ／ｃｃ、または０．８９ｇ／ｃｃ〜０．９２ｇ／ｃｃ、または０．９０ｇ／ｃｃ〜０．９２ｇ／ｃｃ、または０．９０ｇ／ｃｃ〜０．９１ｇ／ｃｃ、または０．９１ｇ／ｃｃ〜０．９２ｇ／ｃｃの密度を有する。
【００４６】
一実施形態では、ＳＥＰブロックコポリマーは、ＳＥＰブロックコポリマーの総重量に基づいて、２０重量％、または２５重量％、または３０重量％から、３５重量％、または４０重量％、または４５重量％、または５０重量％までのスチレンを含有し、またＳＥＰブロックコポリマーは、０．８８ｇ／ｃｃ、または０．８９ｇ／ｃｃ、または０．９０ｇ／ｃｃから、０．９１ｇ／ｃｃ、または０．９２ｇ／ｃｃ、または０．９３ｇ／ｃｃまでの密度を有する。
【００４７】
ＳＥＰブロックコポリマーは、本明細書で開示される２つ以上の実施形態を含み得る。
【００４８】
Ｃ．鉱油
本組成物は、４０℃で３２ｃＳｔ〜１００ｃＳｔの動粘度を有する鉱油を含む。
【００４９】
鉱油は、石油などの鉱物源由来の高級アルカンが含有している。「高級アルカン」は、少なくとも９個の炭素原子を有する非環式飽和炭化水素分子である。「炭化水素」は、水素および炭素原子のみを含有する化合物である。
【００５０】
一実施形態では、鉱油は、高級アルカンとシクロアルカンとのブレンドを含む。「シクロアルカン」は、単環式飽和炭化水素分子である。好適なシクロアルカンの非限定的な例としては、シクロプロパン、シクロブタン、シクロペンタン、およびシクロヘキサンが挙げられる。
【００５１】
好適な鉱油の非限定的な例としては、白色油、パラフィン油、流動パラフィン、および液体石油が挙げられる。好適な市販の鉱油の非限定的な例としては、Ｓｕｚｈｏｕ  ＳＡＩＰＡＨＡＮ  Ｓｐｅｃｉａｌ  Ｏｉｌ  Ｃｏ．Ｌｔｄ．から入手可能な４００Ｎ鉱油が挙げられる。
【００５２】
鉱油は疎水性である。疎水性鉱油は、フラッディング組成物が、光ファイバケーブル中の水から光ファイバを保護することを可能にする。
【００５３】
鉱油は、４０℃で３２ｃＳｔ〜１００ｃＳｔのの動粘度を有する。一実施形態では、鉱油は、４０℃で、３２ｃＳｔ、または４０ｃＳｔ、または５０ｃＳｔ、または６０ｃＳｔ、または６５ｃＳｔ、または７０ｃＳｔ、または７５ｃＳｔ、または８０ｃＳｔから、８５ｃＳｔ、または９０ｃＳｔ、または９５ｃＳｔ、または１００ｃＳｔまでの動粘度を有する。さらなる実施形態では、鉱油は、４０℃で５０ｃＳｔ〜１００ｃＳｔ、または７０ｃＳｔ〜１００ｃＳｔ、または８０ｃＳｔ〜１００ｃＳｔの動粘度を有する。特定の理論に拘束されることを望まないが、４０℃で少なくとも３２ｃＳｔの動粘度を有する鉱油は、光ファイバケーブル中の緩衝管材料への油の移動を低減すると考えられる。対照的に、４０℃で３２ｃＳｔ未満の動粘度を有する鉱油は、光ファイバケーブルの緩衝管材料に移動する低分子量の油種（ｏｉｌ−ｓｐｅｃｉｅｓ）を含有し、時間の経過とともに緩衝管と光ファイバケーブルの機械的特性に悪影響を及ぼす。さらに、４０℃で３２ｃＳｔ未満の動粘度を有する鉱油を含有するフラッディング組成物は、従来のフラッディング組成物用途には粘度が低すぎる。
【００５４】
一実施形態では、鉱油は、４０℃で少なくとも３２ｃＳｔ、または少なくとも３５ｃＳｔ、または少なくとも４０ｃＳｔ、または少なくとも４５ｃＳｔ、または少なくとも５０ｃＳｔ、または少なくとも５５ｃＳｔ、または少なくとも６０ｃＳｔ、または少なくとも６５ｃＳｔ、または少なくとも７０ｃＳｔ、または少なくとも７５ｃＳｔ、または少なくとも８０ｃＳｔの動粘度を有する。
【００５５】
鉱油は、本明細書で開示される２つ以上の実施形態を含む得る。
【００５６】
Ｄ．任意の添加剤
現在のフラッディング組成物は、１つ以上の添加剤を含み得る。好適な添加剤の非限定的な例としては、酸化防止剤、レオロジー調整剤（例えば、チキソトロープ剤）、増粘剤、安定剤（例えば、ＵＶ安定剤）、無機充填剤、ポリマー充填剤、およびそれらの組み合わせが挙げられる。
【００５７】
酸化防止剤は、用いられる場合、フラッディング組成物の総重量に基づいて、０．０１〜１重量％、または０．０１〜０．３重量％の範囲の量などの任意の従来の量で存在することができる。好適な酸化防止剤としては、ヒンダードフェノール、例えばテトラキス［メチレン（３，５−ジ−ｔｅｒｔ−ブチル−４−ヒドロキシヒドロ−シンナメート）］メタン；ビス［（β−（３，５−ジ−ｔｅｒｔ−ブチル−４−ヒドロキシベンジル）−メチルカルボキシエチル）］スルフィド、４，４’−チオビス（２−メチル−６−ｔｅｒｔ−ブチルフェノール）、４，４’チオビス（２−ｔｅｒｔ−ブチル−５−メチルフェノール）、２，２’−チオビス（４−メチル−６−ｔｅｒｔ−ブチルフェノール）、およびチオジエチレンビス（３，５−ジ−ｔｅｒｔ−ブチル−４−ヒドロキシ）ヒドロシンナメート；ホスファイトおよびホスホナイト、例えばトリス（２，４−ジ−ｔｅｒｔ−ブチルフェニル）ホスファイトおよびジ−ｔｅｒｔ−ブチルフェニル−ホスホナイト；チオ化合物、例えばジチオラウリルチオジプロピオネート、ジミリスチルチオジプロピオネート、およびジステアリルチオジプロピオネート；様々なシロキサン；重合された２，２，４−トリメチル−１，２−ジヒドロキノリン、ｎ、ｎ’−ビス（１，４−ジメチルペンチル−ｐ−フェニレンジアミン）、アルキル化ジフェニルアミン、４，４’−ビス（α，α−ジメチル−ベンジル）ジフェニルアミン、ジフェニル−ｐ−フェニレンジアミン、混合されたジ−アリール−ｐ−フェニレンジアミン、および他のヒンダードアミン劣化防止剤または安定剤が挙げられるが、それらに限定されない。一実施形態では、抗酸化剤は、トリス（２，４−ジ−ｔｅｒｔ−ブチルフェニル）ホスファイトであり、Ｗｅｓｔｅｒｎ  Ｒｅｓｅｒｖｅ  ＣｈｅｍｉｃａｌからＷＥＳＴＣＯ（商標）ＡＯ−１６８として市販されている。
【００５８】
チキソトロープ剤は、使用される場合、フラッディング組成物の総重量に基づいて、０超〜５重量％、または６重量％の範囲の量などの任意の従来の量で存在し得る。好適なチキソトロープ剤の非限定的な例は、ヒュームドシリカである。好適な市販のチキソトロープ剤としては、Ｅｖｏｎｉｋ  ＣｏｒｐからのＡＥＲＯＳＩＬ（商標）製品が挙げられるが、これらに限定されない。ＢＹＫ  ＩｎｄｕｓｔｒｉｅｓおよびＫｕｓｕｍｏｔｏ  Ｃｈｅｍｉｃａｌｓはまた、好適な市販のチキソトロープ剤を供給する。
【００５９】
使用される際の好適な増粘剤の非限定的な例としては、スチレン−ブタジエン−スチレン（ＳＢＳ）ブロックコポリマー、スチレン−エチレン／ブチレン−スチレン（ＳＥＢＳ）ブロックコポリマーなどのＫｒａｔｏｎ（商標）ポリマーが挙げられる。増粘剤は、ＳＥＰブロックコポリマーとは組成的および／または物理的に異なる。
【００６０】
無機充填剤の非限定的な例としては、用いられる場合、シリカ、炭酸カルシウム、およびそれらの組み合わせなどの無機充填剤が挙げられる。
【００６１】
一実施形態では、フラッディング組成物は、ポリマー充填剤を含む。好適なポリマー充填剤の非限定的な例としては、ポリスチレン（例えば、低分子量ポリスチレン）およびエチレン／プロピレンコポリマー（例えば、５，０００〜３０，０００ｇ／モルの重量平均分子量Ｍｗを有する）が挙げられる。ポリマー充填剤は、使用される場合には、フラッディング組成物の総重量に基づいて、任意の従来の量で、例えば、０重量％を超えるか、または１重量％〜１０重量％の範囲の量で、存在することができる。
【００６２】
一実施形態では、フラッディング組成物は、チキソトロープ剤を含まないか、または実質的に含まなくてもよい。本明細書で使用される場合、「実質的に含まない」という用語は、フラッディング組成物の総重量に基づいて、１０ｐｐｍ未満の濃度を意味する。
【００６３】
一実施形態では、フラッディング組成物は、１種以上の充填剤を含む。そのような充填剤としては、中空微小球（例えば、ガラスまたはポリマー）、鉱物無機化合物、ポリマー充填剤などが挙げられるが、これらに限定されない。使用される場合、充填剤は、フラッディング組成物の重量に基づいて、任意の従来の量で、例えば、０重量％超〜最大６０重量％の範囲の量で、存在することができる。
【００６４】
添加剤は、本明細書に開示される２つ以上の実施形態を含んでもよい。
【００６５】
Ｅ．フラッディング組成物
フラッディング組成物は、（Ａ）ＰＴＦＥ粉末、（Ｂ）ＳＥＰブロックコポリマー、（Ｃ）鉱油、任意選択で（Ｄ）添加剤を配合することによって調製する。例えば、（Ａ）ＰＴＦＥ粉末、（Ｂ）ＳＥＰブロックコポリマー、（Ｃ）鉱油、および（Ｄ）任意選択の添加剤は、温度制御付きの液体操作ミキサーで配合することができる。例えば、成分は、バッチまたは連続ミキサー中で配合することができる。好適なバッチミキサーとしては、Ｂａｎｂｕｒｙ（商標）、Ｓｉｌｖｅｒｓｏｎ（商標）、Ｄｙｎａｍｉｘ（商標）タンクミキサーおよび撹拌機、ならびにＬｉｔｔｌｅｆｏｒｄ（商標）バッチミキサーが挙げられるが、これらに限定されない。連続ミキサーは、二軸および一軸押出機、Ｆａｒｒｅｌ（商標）ミキサー、およびＢｕｓｓ（商標）共混練機を含む。
【００６６】
フラッディング組成物は、組成物の総重量に基づいて、１重量％〜５重量％未満のＰＴＦＥ粉末を含有する。一実施形態では、フラッディング組成物は、フラッディング組成物の総重量に基づいて、１．０重量％、または２．０重量％から、４．０重量％、または４．５重量％までのＰＴＦＥ粉末を含有する。
【００６７】
一実施形態では、フラッディング組成物は、フラッディング組成物の総重量に基づいて、５重量％、または６重量％から、８重量％、または９重量％までのＳＥＰブロックコポリマーを含有する。
【００６８】
一実施形態では、フラッディング組成物は、フラッディング組成物の総重量に基づいて、７０重量％、または７５重量％、または８０重量％、または８５重量％、または８８重量％から、８９重量％、または９０重量％までの、４０℃で３２ｃＳｔ〜１００ｃＳｔの動粘度を有する鉱油を含む。
【００６９】
一実施形態では、フラッディング組成物は、４０℃で３２ｃＳｔ未満の動粘度を有する鉱油を欠いているか、または実質的に欠いている。
【００７０】
一実施形態では、フラッディング組成物は、スチレン−エチレン／ブチレン−スチレン（ＳＥＢＳ）ブロックコポリマーを欠いているか、または実質的に欠いている。
【００７１】
一実施形態では、フラッディング組成物は：
（Ａ）１重量％〜５重量％未満のＰＴＦＥ粉末と、
（Ｂ）５重量％〜９重量％のＳＥＰブロックコポリマーと、
（Ｃ）７０重量％〜９０重量％の、４０℃で３２ｃＳｔ〜１００ｃＳｔの動粘度を有する鉱油と、
（Ｄ）任意選択で、０．１重量％〜１０重量％の添加剤と、を含有する、から本質的になる、またはからなる。
成分（Ａ）−（Ｄ）の凝集物は、フラッディング組成物の１００重量％に達する。
【００７２】
一実施形態では、フラッディング組成物は：
（Ａ）１．０重量％、または２．０重量％から、４．０重量％、または４．５重量％までのＰＴＦＥ粉末と、
（Ｂ）５重量％、または６重量％から、８重量％、または９重量％までのＳＥＰブロックコポリマーと、
（Ｃ）４０℃で３２ｃＳｔ〜１００ｃＳｔの動粘度を有する、７０重量％、または７５重量％、または８０重量％、または８５重量％、または８８重量％から、８９重量％、または９０重量％までの鉱油と、
（Ｄ）任意選択で、０．１重量％、または０．５重量％から、１重量％、または５重量％、または１０重量％の添加剤と、を含有する、から本質的になる、またはからなる。
成分（Ａ）〜（Ｄ）の総量は、フラッディング組成物の１００重量％に達する。
【００７３】
一実施形態では、（Ａ）ＰＴＦＥ粉末、（Ｂ）ＳＥＰブロックコポリマー、および（Ｄ）任意選択の添加剤は、（Ｃ）鉱油に溶解されるか、または実質的に溶解される。
【００７４】
一実施形態では、フラッディング組成物は、１９５℃、または２００℃、または２０１℃から、２１３℃、または２１５℃、または２２０℃、または２２５℃、または２３０℃、または２４０℃、または２５０℃、または２６０℃、または２７０℃、または２８０℃、または２９０℃、または３００℃までの滴点を有する。さらなる実施形態では、フラッディング組成物は、１９５℃〜３００℃、または１９５℃〜２５０℃、または１９５℃〜２２０℃、または２００℃〜２１５℃の滴点を有する。フラッディング組成物は、従来、１９５℃〜２００℃の押出ヘッド温度で押出され、それは、緩衝管を形成するポリマー材料を溶融するのに十分な温度である。特定の理論に拘束されることを望まないが、１９５〜２００℃の温度を有する押出ヘッドを通過すると同時に、１９５℃未満の滴点を有するフラッディング組成物は、粘度の有意な低下を示し、緩衝管中に、注入できないか、または完全に満たすことができない。押出要件を満たすために、フラッディング組成物の滴点は少なくとも１９５℃であるべきである。
【００７５】
一実施形態では、フラッディング組成物は、１４Ｐａ・ｓ、または１５Ｐａ・ｓ、または１６Ｐａ・ｓ、または１７Ｐａ・ｓ、または１８Ｐａ・ｓから、２５Ｐａ・ｓ、または２６Ｐａ・ｓ、または２７Ｐａ・ｓ、または２８Ｐａ・ｓ、または２９Ｐａ・ｓ、または３０Ｐａ・ｓまでの６／ｓにおける動粘度を有する。さらなる実施形態では、フラッディング組成物は、１４Ｐａ・ｓ〜３０Ｐａ・ｓ、または１５Ｐａ・ｓ〜３０Ｐａ・ｓ、または１８Ｐａ・ｓ〜３０Ｐａ・ｓ、または１８Ｐａ・ｓ〜２５Ｐａ・ｓまでの６／ｓにおける動粘度を有する。特定の理論に拘束されることを望まないが、６／ｓにおいて１４．０Ｐａ・ｓ未満の動粘度を有するフラッディング組成物は、ガラス光ファイバに過度の機械的応力を及ぼし、それにより信号の減衰を引き起こすと考えられる。
【００７６】
一実施形態では、フラッディング組成物は、３．０Ｐａ・ｓ、または４．０Ｐａ・ｓ、または５．０Ｐａ・ｓ、または５．５Ｐａ・ｓから、１０Ｐａ・ｓ、または１１Ｐａ・ｓまでの５０／ｓにおける動粘度を有する。
【００７７】
一実施形態では、フラッディング組成物は、１．５Ｐａ・ｓ、または２．０Ｐａ・ｓ、または２．５Ｐａ・ｓ、または３．０Ｐａ・ｓ、または３．５Ｐａ・ｓ、または４．０Ｐａ・ｓから、６．０Ｐａ・ｓ、または６．２Ｐａ・ｓ、または６．５Ｐａ・ｓ、または６．９Ｐａ・ｓ、または７．０Ｐａ・ｓ未満までの２００／ｓにおける動粘度を有する。さらなる実施形態では、フラッディング組成物は、１．５Ｐａ・ｓ〜７．０Ｐａ・ｓ未満、または１．５Ｐａ・ｓ〜６．９Ｐａ・ｓ、または２．０Ｐａ・ｓ〜６．５Ｐａ・ｓ、または４．０Ｐａ・ｓ〜６．２Ｐａ・ｓまでの２００／ｓにおける動粘度を有する。フラッディング組成物は、従来、高剪断速度（例えば、２００／ｓ）において、フラッディング組成物を緩衝管中にポンピングすることによって、緩衝管中に充填される。室温（約２５℃）でのポンピング要件を満たすには、フラッディング組成物の２００／ｓでの動粘度は、７．０Ｐａ・ｓ未満であるべきである。
【００７８】
一実施形態では、フラッディング組成物は、３．０より大きい、または３．５より大きい、または３．６より大きい剪断減粘指数を有する。別の実施形態では、フラッディング組成物は、３．０、または３．５、または３．６から、４．２、または４．５、または５．０、または１０．０までの剪断減粘指数を有する。
【００７９】
一実施形態では、フラッディング組成物は、（ｉ）１９５℃〜３００℃、または２００℃〜２１５℃の滴点、および（ｉｉ）１．５Ｐａ・ｓ〜７．０Ｐａ・ｓ未満、または４．０Ｐａ・ｓ〜６．５Ｐａ・ｓの２００／ｓにおける動粘度を有する。
【００８０】
一実施形態では、フラッディング組成物は、（ｉ）１９５℃〜３００℃、または２００℃〜２１５℃の滴点、および（ｉｉ）１４Ｐａ・ｓ〜３０Ｐａ・ｓ、または１８Ｐａ・ｓ〜２５Ｐａ・ｓの６／ｓにおける動粘度を有する。
【００８１】
一実施形態では、フラッディング組成物は、（ｉ）１．５Ｐａ・ｓ〜７．０Ｐａ・ｓ未満、または４．０Ｐａ・ｓ〜６．５Ｐａ・ｓの２００／ｓにおける動粘度、および（ｉｉ）１４Ｐａ・ｓ〜３０Ｐａ・ｓ、または１８Ｐａ・ｓ〜２５Ｐａ・ｓの６／ｓにおける動粘度を有する。
【００８２】
一実施形態では、フラッディング組成物は、（ｉ）１９５℃〜３００℃、または２００℃〜２１５℃の滴点、（ｉｉ）１．５Ｐａ・ｓ〜７．０Ｐａ・ｓ未満、または４．０Ｐａ・ｓ〜６．５Ｐａ・ｓの２００／ｓにおける動粘度、および（ｉｉｉ）１４Ｐａ・ｓ〜３０Ｐａ・ｓ、または１８Ｐａ・ｓ〜２５Ｐａ・ｓの６／ｓにおける動粘度を有する。
【００８３】
一実施形態では、フラッディング組成物は、以下の特性の１つ、いくつか、またはすべてを有する：
（ｉ）１９５℃、もしくは２００℃、もしくは２０１℃から、２１３℃、もしくは２１５℃、もしくは２２０℃、もしくは２２５℃、もしくは２３０℃、もしくは２４０℃、もしくは２５０℃、もしくは２６０℃、もしくは２７０℃、もしくは２８０℃、もしくは２９０℃、もしくは３００℃までの滴点、および／または
（ｉｉ）１４Ｐａ・ｓ、もしくは１５Ｐａ・ｓ、もしくは１６Ｐａ・ｓ、もしくは１７Ｐａ・ｓ、もしくは１８Ｐａ・ｓから、２５Ｐａ・ｓ、もしくは２６Ｐａ・ｓ、もしくは２７Ｐａ・ｓ、もしくは２８Ｐａ・ｓ、もしくは２９Ｐａ・ｓ、もしくは３０Ｐａ・ｓまでの６／ｓにおける動粘度、および／または
（ｉｉｉ）３．０Ｐａ・ｓ、もしくは４．０Ｐａ・ｓ、もしくは５．０Ｐａ・ｓ、もしくは５．５Ｐａ・ｓから、１０Ｐａ・ｓ、もしくは１１Ｐａ・ｓまでの５０／ｓにおける動粘度、および／または
（ｉｖ）１．５Ｐａ・ｓ、もしくは２．０Ｐａ・ｓ、もしくは２．５Ｐａ・ｓ、もしくは３．０Ｐａ・ｓ、もしくは３．５Ｐａ・ｓ、もしくは４．０Ｐａ・ｓから、６．０Ｐａ・ｓ、もしくは６．２Ｐａ・ｓ、もしくは６．５Ｐａ・ｓ、もしくは６．９Ｐａ・ｓ、もしくは７．０Ｐａ・ｓ未満までの２００／ｓにおける動粘度、および／または
（ｖ）３．０、もしくは３．５、もしくは３．６から、４．２、もしくは４．５、もしくは５．０、または１０．０までの剪断減粘指数。
【００８４】
一実施形態では、フラッディング組成物は：
（Ａ）平均粒径１００μｍ、または１５０μｍ、または２００μｍ、または２５０μｍ、または３００μｍ、または３５０μｍ、または４００μｍ、または４５０μｍから５７５μｍ、または６００μｍ、または６５０μｍ、または７００μｍ、または７５０μｍ、または８００μｍまでの平均粒径を有する、１．０重量％、または２．０重量％から、４．０重量％、または４．５重量％のＰＴＦＥ粉末と、
（Ｂ）５重量％、または６重量％から、８重量％、または９重量％までのＳＥＰブロックコポリマーと、
（Ｃ）４０℃において３２ｃＳｔ、または４０ｃＳｔ、または５０ｃＳｔ、または６０ｃＳｔ、または６５ｃＳｔ、または７０ｃＳｔ、または７５ｃＳｔ、または８０ｃＳｔから、８５ｃＳｔ、または９０ｃＳｔ、または９５ｃＳｔ、または１００ｃＳｔまでの運動粘度を有する、７０重量％、または７５重量％、または８０重量％、または８５重量％、または８８重量％から、８９重量％、または９０重量％までの鉱油と、
（Ｄ）任意選択で、０．１重量％、または０．５重量％から、１重量％、または５重量％、または１０重量％の添加剤（例えば、酸化防止剤）と、を含有する、から本質的になる、またはからなる。
このフラッディング組成物は、以下の特性のうちの１つ、いくつか、またはすべてを有する：
（ｉ）１９５℃、もしくは２００℃、もしくは２０１℃から、２１３℃、もしくは２１５℃、もしくは２２０℃、もしくは２２５℃、もしくは２３０℃、もしくは２４０℃、もしくは２５０℃までの滴点、および／または
（ｉｉ）１５Ｐａ・ｓ、もしくは１６Ｐａ・ｓ、もしくは１７Ｐａ・ｓ、もしくは１８Ｐａ・ｓから、２５Ｐａ・ｓ、もしくは２６Ｐａ・ｓ、もしくは２７Ｐａ・ｓ、もしくは２８Ｐａ・ｓ、もしくは２９Ｐａ・ｓ、もしくは３０Ｐａ・ｓまでの６／ｓにおける動粘度、および／または
（ｉｉｉ）３．０Ｐａ・ｓ、もしくは４．０Ｐａ・ｓ、もしくは５．０Ｐａ・ｓ、もしくは５．５Ｐａ・ｓから、１０Ｐａ・ｓ、もしくは１１Ｐａ・ｓまでの５０／ｓにおける動粘度、および／または
（ｉｖ）２．０Ｐａ・ｓ、もしくは２．５Ｐａ・ｓ、もしくは３．０Ｐａ・ｓ、もしくは３．５Ｐａ・ｓ、もしくは４．０Ｐａ・ｓから、６．０Ｐａ・ｓ、もしくは６．２Ｐａ・ｓ、もしくは６．５Ｐａ・ｓ、もしくは６．９Ｐａ・ｓまでの２００／ｓにおける動粘度、および／または
（ｖ）３．０、もしくは３．５、もしくは３．６から、４．２、もしくは４．５、もしくは５．０の剪断減粘指数、および／または
（ｖｉ）（Ａ）ＰＴＦＥ粉末、（Ｂ）ＳＥＰブロックコポリマー、および（Ｄ）任意選択の添加剤は、（Ｃ）鉱油に溶解されるか、または実質的に溶解される、および／または
（ｖｉｉ）フラッディング組成物は、４０℃で３２ｃＳｔ未満の動粘度を有する鉱油を欠いているか、または実質的に欠いている、および／または、
（ｖｉｉｉ）フラッディング組成物は、ＳＥＢＳブロックコポリマーを欠いているか、または実質的に欠いている。
【００８５】
一実施形態では、フラッディング組成物は：
（Ａ）２重量％〜４重量％未満のＰＴＦＥ粉末と、
（Ｂ）６重量％〜８重量％のＳＥＰブロックコポリマーと、
（Ｃ）４０℃において７０ｃＳｔ、または７５ｃＳｔ、または８０ｃＳｔから、８５ｃＳｔ、または９０ｃＳｔ、または９５ｃＳｔ、または１００ｃＳｔまでの運動粘度を有する、８５重量％、または８８重量％から、８９重量％、または９０重量％までの鉱油と、
（Ｄ）任意選択で、０．１重量％、または０．５重量％から、１重量％までの酸化防止剤と、を含有する、から本質的になる、またはからなり、
このフラッディング組成物は、以下の特性のうちの１つ、いくつか、またはすべてを有する：すなわち、
（ｉ）２００℃、もしくは２０１℃〜２１３℃、もしくは２１５℃の滴点、および／または
（ｉｉ）１７Ｐａ・ｓ、もしくは１８Ｐａ・ｓから、２５Ｐａ・ｓ、もしくは３０Ｐａ・ｓまでの６／ｓにおける動粘度、および／または
（ｉｉｉ）５．０Ｐａ・ｓ、もしくは５．５Ｐａ・ｓから、１０Ｐａ・ｓ、もしくは１１Ｐａ・ｓまでの５０／ｓにおける動粘度、および／または
（ｉｖ）３．５Ｐａ・ｓ、もしくは４．０Ｐａ・ｓから、６．０Ｐａ・ｓ、もしくは６．２Ｐａ・ｓ、もしくは６．５Ｐａ・ｓまでの２００／ｓにおける動粘度、および／または
（ｖ）３．０、もしくは３．５、もしくは３．６から、４．２、もしくは４．５、もしくは５．０の剪断減粘指数、および／または
（ｖｉ）（Ａ）ＰＴＦＥ粉末、（Ｂ）ＳＥＰブロックコポリマー、および（Ｄ）任意選択の添加剤は、（Ｃ）鉱油に溶解されるか、もしくは実質的に溶解される、および／または
（ｖｉｉ）フラッディング組成物は、４０℃で３２ｃＳｔ未満の動粘度を有する鉱油を欠いているか、もしくは実質的に欠いている、および／または、
（ｖｉｉｉ）フラッディング組成物は、ＳＥＢＳブロックコポリマーを欠いているか、もしくは実質的に欠いている。
【００８６】
フラッディング組成物は、本明細書で開示される２つ以上の実施形態を含み得る。
【００８７】
Ｆ．光ファイバケーブル
一実施形態では、少なくとも１つの光ファイバと、複数の緩衝管と、上述のフラッディング組成物と、を含む、光ファイバケーブル（光ファイバとしても知られる）を調製することができる。
【００８８】
一実施形態では、緩衝管、緩衝管中に少なくとも１つの光ファイバ、およびフラッディング組成物を含有する光ファイバケーブルを提供する。フラッディング組成物は、フラッディング組成物の重量に基づく重量パーセント（重量％）で、（Ａ）１重量％〜５重量％未満のＰＴＦＥ粉末と、（Ｂ）ＳＥＰブロックコポリマーと、（Ｃ）４０℃で３２ｃＳｔ〜１００ｃＳｔの動粘度を有する鉱油と、任意選択で、（Ｄ）添加剤と、を含む。
【００８９】
フラッディング組成物は、本明細書で開示される任意のフラッディング組成物であり得る。
【００９０】
一般的なルース緩衝管光ファイバケーブルの断面図を図１に示す。この光ファイバケーブル１の設計では、緩衝管２は、中心強度部材４の周りに放射状に配置され、軸方向長さで管に対して螺旋状に回転する。螺旋回転により、管または光ファイバ６を大幅に伸ばさずにケーブルを曲げることができる。
【００９１】
減少した数の緩衝管が必要な場合、発泡充填剤ロッドを低コストのスペーサとして使用して、１つ以上の空の緩衝管位置１０を占有して、ケーブル形状を維持することができる。ケーブルジャケット１４は、一般に、ポリエチレン系材料から製造することができる。
【００９２】
上記のフラッディング組成物を使用して、緩衝管２内の光ファイバ６を囲む空隙８を充填することができる。さらに、フラッディング組成物を使用して、緩衝管２を包囲し、その間にあるが、ケーブルジャケット１４内の空隙を埋めることができる。フラッディング組成物は、空気溜まりを除去することを含む、ファイバを取り囲む直近の環境で必要とされる吊りおよび保護を提供する。フラッディング組成物はまた、光透過性能に有害な水の浸透に対する障壁を提供する。
【００９３】
他の多くの緩衝管ケーブルの設計が可能である。中心強度および引張部材のための構造のサイズおよび材料、緩衝管の寸法および数、ならびに金属製外装および多層のジャケット材料の使用が設計要素の中にある。フラッディング組成物を組み込んだそのような設計は、本開示の範囲内で企図される。
【００９４】
一実施形態では、緩衝管は、ポリプロピレンコポリマー（ｃＰＰ）（例えば、Ｅｘｘｏｎ  Ｃｈｅｍｉｃａｌ  Ｃｏｍｐａｎｙから入手可能な衝撃コポリマーであるＥＳＣＯＲＥＮＥ（商標）７１３２）から形成される。
【００９５】
一実施形態では、ケーブルジャケットは、高密度ポリエチレン（ＨＤＰＥ）（例えば、Ｔｈｅ  Ｄｏｗ  Ｃｈｅｍｉｃａｌ  Ｃｏｍｐａｎｙから入手可能なＤＧＤＡ−６３１８ＢＫ，０．９５４ｇ／ｃｍ３の密度を有する）から形成される。「高密度ポリエチレン」（または「ＨＤＰＥ」）は、少なくとも０．９４ｇ／ｃｃ、または少なくとも０．９４ｇ／ｃｃ〜０．９８ｇ／ｃｃの密度を有するエチレン系ポリマーである。
【００９６】
上記のような光ファイバケーブルは、通常、一連の連続した製造ステップで作製することができる。光伝送ファイバは通常、最初のステップで製造される。ファイバは、機械的保護のためにポリマーコーティングを有することができる。これらのファイバは、バンドルもしくはリボンケーブル構成に組み立てられるか、またはケーブル製作に直接組み込まれる。
【００９７】
光学保護構成要素は、押出成形プロセスを使用して製造することができる。典型的に、単スクリュー可塑化押出機は、フラックスおよび混合ポリマーを圧力下でワイヤとケーブルのクロスヘッドに排出する。クロスヘッドは、溶融流を押出機に垂直に回転させ、溶融成分への流れを成形する。緩衝管およびコア管については、１つ以上の光ファイバまたはファイバアセンブリおよびフラッディング組成物が、クロスヘッドの背面に供給され、溶融管内のクロスヘッドを出て、水トラフシステムで冷却および固化される。この構成要素は、最終的に完成した構成要素として巻き取りリールに集められる。
【００９８】
２つ以上の材料層から作製される構成要素を製造するために、典型的には、溶融組成物を多層クロスヘッドに供給する別々の可塑化押出機があり、そこで所望の多層構造に成形される。
【００９９】
スロット付きコア部材および他の外形押出構成要素は、典型的には、適切な成形ダイを組み込んだ同様の外形押出成形プロセスで押し出され、次いで後に光ファイバ構成要素と組み合わされて完成したケーブルが製造される。
【０１００】
余分なファイバの長さを制御するために、張力システムを使用して、ファイバ構成要素を管製作プロセスに供給する。さらに、構成要素の材料選択、管押出およびクロスヘッド装置、ならびに加工条件は、押出後の収縮が光ファイバ構成要素に過度のたるみを生じさせないような完成部品を提供するように最適化される。
【０１０１】
押し出された光学保護構成要素は、中央構成要素、装甲線、ラップなどの他の構成要素とともに、次いで後に１つ以上のステップで処理されて、完成したケーブル構造を産生する。これには典型的に、製作用押出機／クロスヘッドで構成要素を組み立てた後、ポリマージャケットを適用するために使用するケーブル配線での処理が含まれる。
【０１０２】
一実施形態では、光ファイバケーブル１は、
緩衝管２と、
緩衝管２中の少なくとも１つの光ファイバ６と、を含有する、から本質的になる、またはからなり、
フラッディング組成物は：
（Ａ）０．０１μｍ、または０．１μｍ、または０．２μｍ、または０．３μｍ、または０．４μｍ、または０．５μｍ、または１μｍ、または４μｍ、または５μｍ、または１０μｍ、または２０μｍ、または３０μｍ、または４０μｍ、または５０μｍ、または１００μｍ、または１５０μｍ、または２００μｍ、または２５０μｍ、または３００μｍ、または３５０μｍ、または４００μｍ、または４５０μｍから、５７５μｍ、または６００μｍ、または６５０μｍ、または７００μｍ、または７５０μｍ、または８００μｍまでの平均粒径を有する、１．０重量％、または２．０重量％から、４．０重量％、または４．５重量％までのＰＴＦＥ粉末と、
（Ｂ）５重量％、または６重量％から、８重量％、または９重量％までのＳＥＰブロックコポリマーと、
（Ｃ）４０℃において３２ｃＳｔ、または４０ｃＳｔ、または５０ｃＳｔ、または６０ｃＳｔ、または６５ｃＳｔ、または７０ｃＳｔ、または７５ｃＳｔ、または８０ｃＳｔから、８５ｃＳｔ、または９０ｃＳｔ、または９５ｃＳｔ、または１００ｃＳｔまでの動粘度を有する、７０重量％、または７５重量％、または８０重量％、または８５重量％、または８８重量％から、８９重量％、または９０重量％までの鉱油と、
（Ｄ）任意選択で、０．１重量％、または０．５重量％から、１重量％、または５重量％、または１０重量％の添加剤（例えば、酸化防止剤）と、を含有する、から本質的になる、またはからなり、
このフラッディング組成物は、以下の特性：すなわち、
（ｉ）１９５℃、もしくは２００℃、もしくは２０１℃から、２１３℃、もしくは２１５℃、もしくは２２０℃、もしくは２２５℃、もしくは２３０℃、もしくは２４０℃、もしくは２５０℃、もしくは２６０℃、もしくは２７０℃、もしくは２８０℃、もしくは２９０℃、もしくは３００℃までの滴点、および／または
（ｉｉ）１４Ｐａ・ｓ、もしくは１５Ｐａ・ｓ、もしくは１６Ｐａ・ｓ、もしくは１７Ｐａ・ｓ、もしくは１８Ｐａ・ｓから、２５Ｐａ・ｓ、もしくは２６Ｐａ・ｓ、もしくは２７Ｐａ・ｓ、もしくは２８Ｐａ・ｓ、もしくは２９Ｐａ・ｓ、もしくは３０Ｐａ・ｓまでの６／ｓにおける動粘度、および／または
（ｉｉｉ）３．０Ｐａ・ｓ、もしくは４．０Ｐａ・ｓ、もしくは５．０Ｐａ・ｓ、もしくは５．５Ｐａ・ｓから、１０Ｐａ・ｓ、もしくは１１Ｐａ・ｓまでの５０／ｓにおける動粘度、および／または
（ｉｖ）１．５Ｐａ・ｓ、もしくは２．０Ｐａ・ｓ、もしくは２．５Ｐａ・ｓ、もしくは３．０Ｐａ・ｓ、もしくは３．５Ｐａ・ｓ、もしくは４．０Ｐａ・ｓから、６．０Ｐａ・ｓ、もしくは６．２Ｐａ・ｓ、もしくは６．５Ｐａ・ｓ、もしくは６．９Ｐａ・ｓ、もしくは７．０Ｐａ・ｓ未満までの２００／ｓにおける動粘度、および／または
（ｖ）３．０、もしくは３．５、もしくは３．６から、４．２、もしくは４．５、もしくは５．０の剪断減粘指数、および／または
（ｖｉ）（Ａ）ＰＴＦＥ粉末、（Ｂ）ＳＥＰブロックコポリマー、および（Ｄ）任意選択の添加剤は、（Ｃ）鉱油に溶解されるか、もしくは実質的に溶解される、のうちの１つ、いくつか、またはすべてを有する。
【０１０３】
一実施形態では、光ファイバケーブル１は：
緩衝管２と、
緩衝管２中の少なくとも１つの光ファイバ６と、
フラッディング組成物であって：
（Ａ）２重量％〜４重量％未満のＰＴＦＥ粉末と、
（Ｂ）６重量％〜８重量％のＳＥＰブロックコポリマーと、
（Ｃ）４０℃において７０ｃＳｔ、もしくは７５ｃＳｔ、もしくは８０ｃＳｔから、８５ｃＳｔ、もしくは９０ｃＳｔ、もしくは９５ｃＳｔ、もしくは１００ｃＳｔまでの運動粘度を有する、８５重量％、もしくは８８重量％から、８９重量％、もしくは９０重量％までの鉱油と、
（Ｄ）任意選択で、０．１重量％、もしくは０．５重量％から、１重量％までの酸化防止剤と、を含有する、から本質的になる、またはからなる、フラッディング組成物と、を含有する、から本質的になる、またはからなり、
そのフラッディング組成物は、以下の特性：すなわち、
（ｉ）２００℃、もしくは２０１℃〜２１３℃、もしくは２１５℃の滴点、および／または
（ｉｉ）１７Ｐａ・ｓ、もしくは１８Ｐａ・ｓから、２５Ｐａ・ｓ、もしくは３０Ｐａ・ｓまでの６／ｓにおける動粘度、および／または
（ｉｉｉ）５．０Ｐａ・ｓ、もしくは５．５Ｐａ・ｓから、１０Ｐａ・ｓ、もしくは１１Ｐａ・ｓまでの５０／ｓにおける動粘度、および／または
（ｉｖ）３．５Ｐａ・ｓ、もしくは４．０Ｐａ・ｓから、６．０Ｐａ・ｓ、もしくは６．２Ｐａ・ｓ、もしくは６．５Ｐａ・ｓまでの２００／ｓにおける動粘度、および／または
（ｖ）３．０、もしくは３．５、もしくは３．６から、４．２、もしくは４．５、もしくは５．０の剪断減粘指数、および／または
（ｖｉ）（Ａ）ＰＴＦＥ粉末、（Ｂ）ＳＥＰブロックコポリマー、および（Ｄ）任意選択の添加剤は、（Ｃ）鉱油に溶解されるか、もしくは実質的に溶解される、および／または
（ｖｉｉ）フラッディング組成物は、４０℃で３２ｃＳｔ未満の動粘度を有する鉱油を欠いているか、もしくは実質的に欠いている、および／または、
（ｖｉｉｉ）フラッディング組成物は、ＳＥＢＳブロックコポリマーを欠いているか、もしくは実質的に欠いている、のうちの１つ、いくつか、またはすべてを有する。
【０１０４】
特定の理論に束縛されるものではないが、（Ａ）１重量％〜５重量％未満のＰＴＦＥ粉末を、（Ｂ）ＳＥＰブロックコポリマーおよび（Ｃ）４０℃で３２ｃＳｔ〜１００ｃＳｔの動粘度を有する鉱油を含有するフラッディング組成物中に含めると、その結果として、フラッディング組成物は、次の特性：すなわち、（ｉ）１９５℃〜３００℃の滴点、（ｉｉ）２００／ｓにおける１．５Ｐａ・ｓ〜７．０Ｐａ・ｓ未満の動粘度、および（ｉｉｉ）６／ｓにおける１４Ｐａ・ｓ〜３０Ｐａ・ｓの動粘度の有利な組み合わせを示す、と考えられる。（ｉ）１９５℃〜３００℃の滴点、（ｉｉ）２００／ｓにおける１．５Ｐａ・ｓ〜７．０Ｐａ・ｓ未満の動粘度、および（ｉｉｉ）６／ｓにおける１４Ｐａ・ｓ〜３０Ｐａ・ｓの動粘度の組み合わせを示すフラッディング組成物は、光ファイバケーブル用途に好適である。
【０１０５】
一実施形態では、フラッディング組成物は緩衝管中に存在し、光ファイバを取り巻く空隙を埋める。
【０１０６】
一実施形態では、光ファイバケーブルは、緩衝管を取り囲むジャケットを含み、フラッディング組成物は、緩衝管を取り囲み、緩衝管の間であるがジャケット内の空隙を埋める。
【０１０７】
一実施形態では、フラッディング組成物は、緩衝管中に存在し、光ファイバを取り囲む空隙空間を埋め、またフラッディング組成物は、緩衝管の周囲および間にあるが、ジャケット内にある空隙空間を埋める。
【０１０８】
光ファイバケーブルは、本明細書に開示される２つ以上の実施形態を含み得る。
【０１０９】
ここで、限定ではなく例として、本開示のいくつかの実施形態を、次の実施例で詳細に説明する。
【実施例】
【０１１０】
実施例で使用される材料を、以下の表１に提供する。
【表１】
2021525826.tif 000002
【０１１１】
Ａ．試料の調製
（Ａ）ＰＴＦＥ粉末（ＪＦ−４Ｄ）、（Ａ）ＳＥＰブロックコポリマー（ＫＲＡＴＯＮ（商標）Ｇ１７０１  Ｅ）、（Ｃ）４０℃で８０ｃＳｔの動粘度を有する鉱油（４００Ｎ  Ｍｉｎｅｒａｌ  Ｏｉｌ）、および（Ｄ）酸化防止剤（ＷＥＳＴＣＯ（商標）ＡＯ−１６８）を、オイルバスヒーター、機械式撹拌棒、窒素注入、および真空出口を備えた１リットルのガラス反応器に充填する。窒素ガスをゆっくりと注入し（毎分１リットル未満の速度で）、フラッディング組成物を１２０℃に加熱し、続いて、毎分６０回転（ｒｐｍ）で３０分間撹拌して、ＰＴＦＥ粉末、ＳＥＰブロックコポリマー、および酸化防止剤を鉱油中に溶解する。次いで、油浴温度を１５５℃に設定し、撹拌速度を９０分間２００ｒｐｍに設定し、その後、油浴ヒーターを停止して、フラッディング組成物を冷却する。フラッディング組成物が８０℃未満の温度に達したら、フラッディング組成物を、性能評価のためにガラス反応器からガラス瓶に移す。各試料の総重量は１５０グラム（ｇ）である。
【０１１２】
各フラッディング組成物の組成および特性を表２に提供する。
【表２】
2021525826.tif 000003
【０１１３】
Ｂ．結果
ＣＳ１およびＣＳ２は、ＰＴＦＥ粉末を含まない比較フラッディング組成物である。ＣＳ１およびＣＳ２は、それぞれ、５〜６重量％のＳＥＰブロックコポリマー（ＫＲＡＴＯＮ（商標）Ｇ１７０１  Ｅ）、４０℃で動粘度８０ｃＳｔを有する鉱油（４００Ｎ  Ｍｉｎｅｒａｌ  Ｏｉｌ）、および酸化防止剤（ＷＥＳＴＣＯ（商標）ＡＯ−１６８）を含有する。ＣＳ１およびＣＳ２は、それぞれ、１４．０Ｐａ・ｓ未満（具体的には、７．０３Ｐａ・ｓおよび７．６８Ｐａ・ｓ）の６／ｓにおける動粘度を示し、それは、６／ｓにおける動粘度が１４．０Ｐａ・ｓ未満であると、ガラス光ファイバに過度の機械的応力がかかり、光ファイバケーブルにおいて信号が減衰するため、光ファイバケーブル用途にとっては低すぎる。
【０１１４】
ＣＳ３およびＣＳ４は、ＰＴＦＥ粉末を含まない比較フラッディング組成物である。ＣＳ３およびＣＳ４は、それぞれ、８〜１０重量％のＳＥＰブロックコポリマー（ＫＲＡＴＯＮ（商標）Ｇ１７０１  Ｅ）、４０℃で動粘度８０ｃＳｔを有する鉱油（４００Ｎ  Ｍｉｎｅｒａｌ  Ｏｉｌ）、および酸化防止剤（ＷＥＳＴＣＯ（商標）ＡＯ−１６８）を含有する。ＣＳ３およびＣＳ４は、それぞれ、７．０Ｐａ・ｓ以上（具体的には７．００Ｐａ・ｓおよび８．９０Ｐａ・ｓ）の２００／ｓにおける動粘度を示し、それは、光ファイバケーブル用途には高すぎる。フラッディング組成物は、従来、高剪断速度（例えば、２００／ｓ）において、フラッディング組成物を緩衝管中にポンピングすることによって、緩衝管中に充填される。室温（約２５℃）でのポンピング要件を満たすには、フラッディング組成物の２００／ｓでの動粘度は、７．０Ｐａ・ｓ未満であるべきである。
【０１１５】
ＣＳ５は、（Ａ）５重量％のＰＴＦＥ粉末（ＪＦ−４Ｄ）、（Ｂ）ＳＥＰブロックコポリマー（ＫＲＡＴＯＮ（商標）Ｇ１７０１  Ｅ）、（Ｃ）４０℃で動粘度８０ｃＳｔを有する鉱油（４００Ｎ  Ｍｉｎｅｒａｌ  Ｏｉｌ）、および（Ｄ）酸化防止剤（ＷＥＳＴＣＯ（商標）ＡＯ−１６８）を含有する比較フラッディング組成物である。ＣＳ５は、１９５℃未満（具体的には１９０．４℃）の滴点を示し、それは、光ファイバケーブル用途には低すぎる。フラッディング組成物は、従来、１９５℃〜２００℃の押出ヘッド温度で押出され、それは、緩衝管を形成するポリマー材料を溶融するのに十分な温度である。１９５〜２００℃の温度を有する押出ヘッドを通過すると同時に、１９５℃未満の滴点を有するフラッディング組成物は、粘度の有意な低下を示し、緩衝管中に、注入できないか、または完全に満たすことができない。押出要件を満たすために、フラッディング組成物の滴点は少なくとも１９５℃であるべきである。
【０１１６】
出願人は、（Ａ）１重量％〜５重量％のＰＴＦＥ粉末（ＪＦ−４Ｄ）、（Ｂ）ＳＥＰブロックコポリマー（ＫＲＡＴＯＮ（商標）Ｇ１７０１  Ｅ）、（Ｃ）４０℃で動粘度８０ｃＳｔを有する鉱油（４００Ｎ  Ｍｉｎｅｒａｌ  Ｏｉｌ）、および（Ｄ）酸化防止剤（ＷＥＳＴＣＯ（商標）ＡＯ−１６８）（Ｅｘ．１〜３）を含有するフラッディング組成物が、（ｉ）少なくとも１４．０Ｐａ・ｓの６／ｓにおける動粘度と、（ｉｉ）７．０Ｐａ・ｓ未満の２００／ｓでの動粘度と、（ｉｉｉ）少なくともの１９５℃の滴点との望ましい組み合わせを示すことを予想外に見出した。したがって、フラッディング組成物試料Ｅｘ．１〜３は、光ファイバケーブルの用途に好適である。
【０１１７】
Ｃ．ＳＥＢＳブロックコポリマー比較試料
比較試料もまた上記の手順に従って調製するが、ＳＥＰブロックコポリマーの代わりに、スチレン−エチレン／ブチレン−スチレン（ＳＥＢＳ）ブロックコポリマーを使用する。
【０１１８】
出願人は、ＳＥＢＳブロックコポリマーが、フラッディング組成物を１２０℃に加熱した後に、鉱油中に、溶解するのが困難であるか、または溶解させることができないことを予想外に見出した。したがって、（ＳＥＰブロックコポリマーの代わりに）ＳＥＢＳブロックコポリマーを含有する比較試料は、光ファイバケーブルの用途には好適ではない。
【０１１９】
本開示は、本明細書に含まれる実施形態および例示に限定されず、実施形態の一部、および異なる実施形態の要素の組み合わせを含むこれらの実施形態の変更された形態を、以下の特許請求の範囲に該当するものとして含むことが、特に意図されている。
【図１】
2021525826.tif 000004
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
フラッディング組成物であって、前記組成物の重量に基づく重量パーセント（重量％）で、
（Ａ）１重量％〜５重量％未満のポリテトラフルオロエチレン（ＰＴＦＥ）粉末と、
（Ｂ）スチレン−エチレン／プロピレンブロックコポリマーと、
（Ｃ）４０℃で３２ｃＳｔ〜１００ｃＳｔの動粘度を有する鉱油と、を含む、フラッディング組成物。
【請求項２】
（Ａ）１重量％〜５重量％未満のＰＴＦＥ粉末と、
（Ｂ）５重量％〜９重量％のスチレン−エチレン／プロピレンブロックコポリマーと、
（Ｃ）７０重量％〜９０重量％の鉱油と、を含む、請求項１に記載のフラッディング組成物。
【請求項３】
前記フラッディング組成物が、１９５℃〜３００℃の滴点を有する、請求項２に記載のフラッディング組成物。
【請求項４】
前記フラッディング組成物が、１．５Ｐａ・ｓ〜７．０Ｐａ・ｓ未満の２００／ｓにおける動粘度を有する、請求項２に記載のフラッディング組成物。
【請求項５】
前記フラッディング組成物が、１４Ｐａ・ｓ〜３０Ｐａ・ｓの６／ｓにおける動粘度を有する、請求項４に記載のフラッディング組成物。
【請求項６】
前記フラッディング組成物が、
（ｉ）１９５℃〜３００℃の滴点と、
（ｉｉ）１４Ｐａ・ｓ〜３０Ｐａ・ｓの６／ｓにおける動粘度と、
（ｉｉｉ）１．５Ｐａ・ｓ〜７．０Ｐａ・ｓ未満の２００／ｓにおける動粘度と、を有する、請求項２に記載のフラッディング組成物。
【請求項７】
前記ＰＴＦＥ粉末が、０．０１μｍ〜８００μｍの平均粒径を有する、請求項１に記載のフラッディング組成物。
【請求項８】
光ファイバケーブルであって、
緩衝管と、
前記緩衝管内の少なくとも１本の光ファイバと、
請求項１に記載のフラッディング組成物と、を含む、光ファイバケーブル。
【請求項９】
前記フラッディング組成物が、１９５℃〜３００℃の滴点と、１．５Ｐａ・ｓ〜７．０Ｐａ・ｓ未満の２００／ｓにおける動粘度と、を有する、請求項８に記載の光ファイバケーブル。
【請求項１０】
前記ＰＴＦＥ粉末が、０．０１μｍ〜８００μｍの平均粒径を有する、請求項９に記載の光ファイバケーブル。
【国際調査報告】
2021525826.tif 000005
2021525826.tif 000006